(57)【要約】【課題】低発煙性に優れ、鉄道車両又は航空機に使用される座席クッション用として好適なポリウレタンフォームの提供を目的とする。【解決手段】ポリオール成分、触媒、発泡剤、難燃剤及びイソシアネートを含むポリウレタンフォーム組成物から得られるポリウレタンフォームにおいて、ポリオール成分は、メラミン樹脂含有ポリオールを含み、難燃剤は、メラミン樹脂とポリリン酸アンモニウムの両成分を含み、メラミン樹脂含有ポリオールに含まれるメラミン樹脂の量と前記難燃剤としてのメラミン樹脂の量の合計が、ポリオール成分１００重量部に対して１６重量部以上とした。【選択図】  なし【特許請求の範囲】
【請求項１】
ポリオール成分、触媒、発泡剤、難燃剤及びイソシアネートを含むポリウレタンフォーム組成物から得られるポリウレタンフォームにおいて、
前記ポリオール成分は、メラミン樹脂含有ポリオールを含み、
前記難燃剤は、メラミン樹脂とポリリン酸アンモニウムの両成分を含み、
前記メラミン樹脂含有ポリオールに含まれるメラミン樹脂の量と前記難燃剤としてのメラミン樹脂の量の合計が、前記ポリオール成分１００重量部に対して１６重量部以上であることを特徴とするポリウレタンフォーム。
【請求項２】
前記メラミン樹脂含有ポリオールに含まれるメラミン樹脂の量と前記難燃剤としてのメラミン樹脂の量の合計が、前記ポリオール成分１００重量部に対して２０〜６５重量部であり、
前記難燃剤としてのメラミン樹脂とポリリン酸アンモニウムの両成分の合計量が、前記ポリオール成分１００重量部に対して１５〜６５重量部であることを特徴とする請求項１に記載のポリウレタンフォーム。
【請求項３】
前記難燃剤としてのポリリン酸アンモニウムの量は、前記ポリオール成分１００重量部に対して５〜５５重量部であることを特徴とする請求項１または２に記載のポリウレタンフォーム。
【発明の詳細な説明】
【技術分野】
【０００１】
本発明は、低発煙性に優れるポリウレタンフォームに関する。
【背景技術】
【０００２】
鉄道車両又は航空機用の座席クッションには、難燃性を有する軟質ポリウレタンフォームが使用されている。
従来の難燃性を有する軟質ポリウレタンフォームとして、メラミン樹脂の微粒子が分散、含有されたポリオール、触媒、発泡剤、ポリリン酸アンモニウム及びイソシアネートを含むポリウレタンフォーム組成物から得られたものがある（特許文献１）。
【０００３】
また、鉄道車両や航空機の室内などの密閉された空間では、火災が発生した場合に発煙量が多いと逃げにくくなるため、鉄道車両又は航空機に使用される座席クッションには、低発煙性が要求されるようになった。
【先行技術文献】
【特許文献】
【０００４】
【特許文献１】特開平９−２４９７２８
【発明の概要】
【発明が解決しようとする課題】
【０００５】
しかしながら、従来の難燃性ポリウレタンフォームは、低発煙性について考慮されていなかった。
本発明は、前記の点に鑑みなされたものであり、低発煙性に優れるポリウレタンフォームの提供を目的とする。
【課題を解決するための手段】
【０００６】
請求項１の発明は、ポリオール成分、触媒、発泡剤及び難燃剤を含むポリウレタンフォーム組成物から得られるポリウレタンフォームにおいて、前記ポリオール成分は、メラミン樹脂含有ポリオールを含み、前記難燃剤は、メラミン樹脂とポリリン酸アンモニウムの両成分を含み、前記メラミン樹脂含有ポリオールに含まれるメラミン樹脂の量と前記難燃剤としてのメラミン樹脂の量の合計が、前記ポリオール成分１００重量部に対して１６重量部以上であることを特徴とする。
【０００７】
請求項２の発明は、請求項１において、前記メラミン樹脂含有ポリオールに含まれるメラミン樹脂の量と前記難燃剤としてのメラミン樹脂の量の合計が、前記ポリオール成分１００重量部に対して２０〜６５重量部であり、前記難燃剤としてのメラミン樹脂とポリリン酸アンモニウムの両成分の合計量が、前記ポリオール成分１００重量部に対して１５〜６５重量部であることを特徴とする。
【０００８】
請求項３の発明は、請求項１または２において、前記難燃剤としてのポリリン酸アンモニウムの量は、前記ポリオール成分１００重量部に対して５〜５５重量部であることを特徴とする。
【発明の効果】
【０００９】
メラミン樹脂含有ポリオールに含有されるメラミン樹脂の量には制限があるため、メラミン樹脂含有ポリオールのみではメラミン樹脂の量を増大させるのが難しい。一方、メラミン樹脂の必要量を難燃剤として配合されるメラミン樹脂のみで確保しようとすると、ポリウレタンフォーム組成物中にメラミン樹脂を大量に配合しなければならず、メラミン樹脂が均一に分散し難くなって発泡不良を生じるようになる。
本発明では、メラミン樹脂含有ポリオールに含まれるメラミン樹脂と難燃剤として配合されるメラミン樹脂との両方でメラミン樹脂の必要量を確保するため、難燃剤として配合するメラミン樹脂の量が少なくて済み、発泡不良を生じることなく、難燃性を高めることができる。
また、本発明のポリウレタンフォームは、難燃剤としてメラミン樹脂と共に配合されるポリリン酸アンモニウムが、ポリウレタンフォームの燃焼時に炭化物を生成してポリウレタンフォームの発煙抑制に寄与し、優れた低発煙性が得られる。
【図面の簡単な説明】
【００１０】
【図１】実施例の構成と測定結果を示す表である。
【図２】比較例の構成と測定結果を示す表である。
【図３】照度透過率の測定装置を示す図である。
【発明を実施するための形態】
【００１１】
以下に、本発明におけるポリウレタンフォームの実施形態を説明する。本発明のポリウレタンフォームは、ポリオール成分、触媒、発泡剤、難燃剤及びイソシアネートを含むポリウレタンフォーム組成物からポリオールとイソシアネートの反応により得られる。
【００１２】
ポリオール成分は、少なくともメラミン樹脂含有ポリオールを含み、メラミン樹脂含有ポリオールと共に他のポリオールを併用してもよい。
メラミン樹脂含有ポリオールの製造は、１）ポリオール中でメラミン樹脂を形成可能な物質を縮合させることによりメラミン樹脂の微粒子を析出させる方法、２）あるいはポリオール以外の分散媒中でメラミン樹脂を形成可能な物質を縮合させることによりメラミン樹脂の微粒子を析出させた後、分散媒をポリオールに変換する方法、３）その他公知の方法で製造することができる。メラミン樹脂含有ポリオールのベースとなるポリオールは、ポリエーテルポリオール、ポリエステルポリオール、ポリカーボネートポリオール、ポリジエン系ポリオール等が挙げられ、それらの１種のみを使用してもよく、または２種以上を併用してもよい。
【００１３】
メラミン樹脂含有ポリオールに含まれるメラミン樹脂の粒子径は０．０１〜５０μであり、０．０５〜２０μの粒子径が含まれることが好ましい。さらに、ポリオール中のメラミン樹脂の沈降性を抑え分散性を維持する観点から、メラミン樹脂の粒子径は０．０５〜１０μ未満が好ましい。
【００１４】
メラミン樹脂含有ポリオールに含まれるメラミン樹脂の含有量は、１０〜６０重量％が好ましく、より好ましくは２０〜４０重量％である。メラミン樹脂含有ポリオールに含まれるメラミン樹脂の含有量が少ないと、メラミン樹脂含有ポリオールによる難燃作用が低くなり、良好な難燃性を得るためには難燃剤として配合するメラミン樹脂の量を多くする必要があり、良好な発泡状態が得られなくなる。一方、メラミン樹脂含有ポリオールに含まれるメラミン樹脂の含有量が多すぎると、良好な発泡状態が得られなくなる。
【００１５】
メラミン樹脂含有ポリオールと併用可能なポリオールとしては、ポリウレタンフォーム用のポリオールを使用することができる。例えば、ポリエーテルポリオール、ポリエステルポリオール等を挙げることができ、それらの１種のみを使用してもよく、または２種以上を併用してもよい。メラミン樹脂含有ポリオールの使用量は、ポリオール成分１００重量部に対して２５重量部以上が好ましく、さらに３０〜１００重量部が好ましい。
【００１６】
触媒としては、ポリウレタンフォーム用として公知のものを用いることができる。例えば、トリエチルアミン、トリエチレンジアミン、ジエタノールアミン、ジメチルアミノモルフォリン、Ｎ−エチルモルホリン、テトラメチルグアニジン等のアミン触媒や、スタナスオクトエートやジブチルチンジラウレート等のスズ触媒やフェニル水銀プロピオン酸塩あるいはオクテン酸鉛等の金属触媒（有機金属触媒とも称される。）を挙げることができる。触媒の量は、ポリオール成分１００重量部に対して０．０１〜２．０重量部程度が好ましい。
【００１７】
発泡剤としては、水、代替フロンあるいはペンタンなどの炭化水素を、単独または組み合わせて使用できる。水の場合は、ポリオールとイソシアネートの反応時に炭酸ガスを発生し、その炭酸ガスによって発泡がなされる。発泡剤としての水の量は、ポリオール成分１００重量部に対して１〜５重量部が好ましい。
【００１８】
難燃剤としては、メラミン樹脂とポリリン酸アンモニウムの両成分が含まれ、さらに他の難燃剤を含んでもよい。
難燃剤として配合されるメラミン樹脂は粉体からなる。メラミン樹脂は、平均粒径が小さいほどポリウレタンフォーム中におけるメラミン樹脂の分布が均一になって難燃効果が高まるため、平均粒径１〜１２０μｍのものが好ましく、より好ましくは扱い易さや入手容易性等の観点から平均粒径１０〜６０μｍのものである。
【００１９】
難燃剤としてのメラミン樹脂の量（前記メラミン樹脂含有ポリオールに含まれるメラミン樹脂の量と難燃剤として配合されるメラミン樹脂の量の合計（全メラミン樹脂含有部数））が、ポリオール成分１００重量部に対して１６重量部以上となるように決められる。より好ましくは、全メラミン樹脂含有部数がポリオール成分１００重量部に対して２０〜６５重量部である。
【００２０】
また、ポリウレタンフォーム組成物の総量に対する全メラミン樹脂含有部数、言い換えれば、ポリウレタンフォーム組成物の総量に対する全メラミン樹脂含有量（メラミン樹脂含有ポリオールに含まれるメラミン樹脂の量と難燃剤として配合されるメラミン樹脂の量の合計）の割合が９重量％以上となることが好ましい。より好ましくは、ポリウレタンフォーム組成物の総量に対し前記全メラミン樹脂含有量が１０〜３１重量％である。
【００２１】
ポリリン酸アンモニウムは、粉体からなる。ポリリン酸アンモニウムの量は、ポリオール成分１００重量部に対して５〜５５重量部が好ましい。ポリリン酸アンモニウムが５重量部未満の場合、燃焼時にポリリン酸アンモニウムが炭化せず、発煙が多くなる。一方、ポリリン酸アンモニウムが５５重量部を超える場合、良好な発泡状態が得られなくなる。
【００２２】
また、ポリウレタンフォーム組成物の総量に対するポリリン酸アンモニウム
の含有量の割合が３重量％以上となることが好ましい。より好ましくは、ポリウレタンフォーム組成物の総量に対するポリリン酸アンモニウムの含有量の割合が３〜２６重量％である。３重量％未満の場合、燃焼時にポリリン酸アンモニウムが炭化せず、発煙が多くなる。一方、ポリリン酸アンモニウムが２６重量％を超える場合、良好な発泡状態が得られなくなる。
【００２３】
難燃剤としてのメラミン樹脂（パウダー）とポリリン酸アンモニウムの両成分の合計量（粉体系難燃剤の合計量）は、ポリオール成分１００重量部に対して１５〜６５重量部が好ましい。メラミン樹脂（パウダー）とポリリン酸アンモニウムの両成分の合計量が１５重量部未満の場合には、良好な難燃性や低発煙性が得られなくなり、一方６５重量部を超えると良好な発泡状態が得られなくなる。
【００２４】
イソシアネートとしては、ポリウレタンフォームの製造に使用されている公知のものを使用することができる。例えば、イソシアネート基を２以上有する脂肪族系または芳香族系ポリイソシアネート、それらの混合物、およびそれらを変性して得られる変性ポリイソシアネートを使用することができる。脂肪族系ポリイソシアネートとしては、ヘキサメチレンジイソシアネート、イソホロンジイソシアネート、ジシクロヘキサメタンジイソシアネート等を挙げることができ、芳香族ポリイソシアネートとしては、トルエンジイソシアネート（ＴＤＩ）、ジフェニルメタンジイソシアネート（ＭＤＩ）、ナフタレンジイソシアネート、キシリレンジイソシアネート、ポリメリックポリイソシアネート（クルードＭＤＩ）等を挙げることができる。なお、その他プレポリマーも使用することができる。
【００２５】
イソシアネートインデックスは８０〜１２０が好ましい。イソシアネートインデックスは、［（ポリウレタンフォーム組成物中のイソシアネート当量／発泡原料中の活性水素の当量）×１００］で計算される。イソシアネートインデックスが８０未満の場合、あるいは１２０を超える場合には、発泡状態が悪化して良好なウレタンフォームが得られなくなる。
【００２６】
ポリウレタンフォーム組成物には、適宜その他の添加剤、例えば整泡剤、架橋剤、着色剤等を配合することができる。
整泡剤としては、ポリウレタンフォームの製造に使用されているものを使用することができる。例えば、シリコーン系整泡剤、含フッ素化合物系整泡剤および公知の界面活性剤を挙げることができる。
架橋剤としては、エチレングリコール、ジエチレングリコール、プロピレングリコール、ジプロピレングリコール、１，４−ブタンジオール、グリセリン、トリメチロールプロパン等の短鎖ジオール系のものなどが挙げられる。
着色剤としては、顔料、染料、着色料などが挙げられる。
【００２７】
本発明のポリウレタンフォームは、前記ポリウレタンフォーム組成物を攪拌混合してポリオールとイソシアネートを反応させる公知の発泡方法によって製造することができる。発泡方法には、スラブ発泡とモールド発泡とがあり、何れの成形方法でもよい。スラブ発泡は、混合したポリウレタンフォーム組成物をベルトコンベア上に吐出し、大気圧下、常温で発泡させる方法である。一方、モールド発泡は、混合したポリウレタンフォーム組成物をモールド（成形型）に充填してモールド内で発泡させる方法である。
【００２８】
本発明のポリウレタンフォームは、密度の好ましい範囲が２０〜１００ｋｇ／ｍ３（ＪＩＳ  Ｋ７２２２：２００５準拠）、より好ましくは３０〜８５ｋｇ／ｍ３である。
【実施例】
【００２９】
以下のポリオール、触媒、難燃剤、整泡剤、架橋剤、イソシアネートを用い、発泡剤を水として、図１及び図２の配合からなるポリウレタンフォーム組成物を調製し、スラブ発泡により、実施例及び比較例のポリウレタンフォームを製造した。
【００３０】
・ポリオール１：ポリエーテルポリオール、分子量：５０００、平均官能基数：３、水酸基価：３４ｍｇＫＯＨ／ｇ、品番：ＥＰ３３０Ｎ、三井化学社製
・ポリオール２：メラミン樹脂含有ポリオール（ポリマーポリオール）、メラミン樹脂の固形分濃度：２５重量％、メラミン樹脂の平均粒子径：０．３〜０．５μｍ、ベースポリオールの平均官能基数：３、重量平均分子量：５０００、水酸基価：２６ｍｇＫＯＨ／ｇ、品番：Ｍ−９５０、旭硝子ポリウレタン社製
・ポリオール３：ポリエーテルポリオール、分子量：３０００、平均官能基数：３、水酸基価：５６ｍｇＫＯＨ／ｇ、品番：ＧＰ３０００ＮＳ、三洋化成社製
【００３１】
・触媒１：アミン触媒、品番：ＤＡＢＣＯ３３ＬＳＩ、エアープロダクツジャパン社製
・触媒２：ジエタノールアミン
・難燃剤１：メラミン樹脂パウダー、平均粒径：２２μｍ、品番：三井化学社製
・難燃剤２：ポリリン酸アンモニウム、品番：ＡＰ−４６２、クラリアント社製
・難燃剤３：リン酸エステル、品番：Ｄ−８８０、大八化学工業社製
・難燃剤４：トリス（β−クロロプロピル）ホスフェート（ＴＣＰＰ）、品番：ＣＲ−５０４Ｌ：大八化学工業社製
・難燃剤５：トリス（ジクロロプロピル）ホスフェート（ＴＤＣＰ）、品番：ＮＣ−２８、Ｙｏｋｅ社製
【００３２】
・整泡剤：シリコーン整泡剤、品番：ＳＺ−１３４６Ｅ、東レ・ダウコーニング・シリコーン社製
・架橋剤１：エチレングリコール
・架橋剤２：エチレンジアミンを開始剤としてプロピレンオキサイドを付加したもの（ポリエーテルテトラオール）、官能基数４、分子量４５０、水酸基価４９９ｍｇＫＯＨ／ｇ
・イソシアネート：Ｔ−８０、三井化学社製
【００３３】
図１及び図２の表における「Ａ液Ｔｏｔａｌ」は、イソシアネートを除く各成分の重量部を合計した値、「Ｂ液Ｔｏｔａｌ」は、イソシアネートの重量部の値、「Ａ＋Ｂ」は、「Ａ液Ｔｏｔａｌ」と「Ｂ液Ｔｏｔａｌ」の合計、すなわちポリウレタンフォーム組成物の総量（Ａ＋Ｂ原料総量）である。
【００３４】
図１及び図２の表における「（難燃剤１＋難燃剤２）」は、難燃剤１（メラミン樹脂パウダー）と難燃剤２（ポリリン酸アンモニウム）の合計量（粉体系難燃剤の合計量）である。「全メラミン樹脂含有部数（重量部ｇ）」は、ポリオール成分１００重量部に対する「ポリオール２に含まれるメラミン樹脂の量と難燃剤１のメラミン樹脂パウダーの量の合計量の重量部数」である。
図１及び図２の表における「全メラミン樹脂含有量（ｗｔ％）」は、「Ａ＋Ｂ」に対する「ポリオール２に含まれるメラミン樹脂の量と難燃剤１のメラミン樹脂パウダーの量の合計量の割合（％）」であり、「ポリリン酸アンモニウム含有量（ｗｔ％）は、「Ａ＋Ｂ」に対する難燃剤２（ポリリン酸アンモニウム）の量の割合（％）である。
【００３５】
各実施例及び各比較例について、密度（ＪＩＳ  Ｋ７２２２：２００５準拠）と照度透過率を測定した。
照度透過率の測定方法について説明する。図３に示すように、高さ３９０ｍｍの２つのブロック１１、１１を５５０ｍｍ離して立て、ブロック１１、１１の上に、下面が開放した４００×６００×深さ５００ｍｍの透明なアクリル樹脂ケース１５を載せる。透明なアクリル樹脂ケース１５の長辺の両端に位置する対向面１５ａ、１５ｂの一方の面１５ａの中央外方には懐中電灯１７を配置し、反対の面１５ｂの中央外方には照度計（ＦＴ３４２４、ＨＩＯＫＩ社製）１９を配置する。面１５ａと懐中電灯１７の距離は５０ｍｍ、面１５ｂと照度計１９の距離は５０ｍｍである。透明なアクリル樹脂ケース１５の真下には、高さ１９０ｍｍの三脚２０を配置し、三脚の上に金網２１を載せる。金網２１の真下にはガスバーナー２７を配置する。
【００３６】
ガスバーナー２７を点火して炎が安定するまで２０秒間待った後、懐中電灯１７を点灯し、透明なアクリル樹脂ケース１５を透過した光の照度を照度計１９で測定し、燃焼開始前の透過光照度とする。次に、２７ｍｍ×２７ｍｍ×２０ｍｍのサイズにしたサンプル２５を、上方が開口した直径４５ｍｍ×高さ３０ｍｍのアルミケース２３に収容した状態で金網２１の上に配置し、ガスバーナー２７で加熱する。加熱開始後２０秒、４０秒、６０秒の各時点において、透明なアクリル樹脂ケース１５を透過してきた懐中電灯１７の光を照度計１９で測定する。
【００３７】
測定終了後、透明なアクリル樹脂ケース１５の内外を拭いて綺麗にした後、再び最初から測定を行う。この測定をＮ＝３で行い、燃焼開始前、２０秒経過時、４０秒経過時、６０秒経過時の透過光照度の測定値についてそれぞれ平均値を算出する。燃焼開始前の平均照度を１００％として、２０秒経過時の平均照度、４０秒経過時の平均照度、６０秒経過時の平均照度について照度透過率（％）を、次式で算出した。
照度透過率（％）＝各経過時の平均照度÷燃焼開始前の平均照度×１００
照度透過率の値が大であるほど、サンプルから発生する煙が少ない。
低発煙性の合否判定は、２０秒後の照度透過率が６０％以上、４０秒後の照度透過率が３０％以上、６０秒後の照度透過率が１５％以上の条件を全て満たす場合に合格「〇」とし、一つでも満たさない場合に不合格「×」とした。
密度及び照度透過率の測定結果は、図１及び図２の表に示すとおりである。
【００３８】
実施例１は、ポリオール成分としてメラミン樹脂含有ポリオール（ポリオール２）のみを使用し、メラミン樹脂パウダー（難燃剤１）を１０重量部、ポリリン酸アンモニウム（難燃剤２）を１５重量部とした例であり、メラミン樹脂パウダー（難燃剤１）とポリリン酸アンモニウム（難燃剤２）の合計量は２５重量部、全メラミン樹脂含有部数は３５重量部、全メラミン樹脂含有量は２０．３重量％である。実施例１は、密度６７．２ｋｇ／ｍ３、低発煙性の評価が合格「〇」であった。
【００３９】
実施例２は、ポリオール成分を、ポリエーテルポリオール（ポリオール１）の２０重量部とメラミン樹脂含有ポリオール（ポリオール２）の８０重量部で構成し、他の成分を実施例１と同様にした例であり、メラミン樹脂パウダー（難燃剤１）とポリリン酸アンモニウム（難燃剤２）の合計量は２５重量部、全メラミン樹脂含有部数は３０重量部、全メラミン樹脂含有量は１７．３重量％である。実施例２は、密度６５．８ｋｇ／ｍ３、低発煙性の評価が合格「〇」であった。
【００４０】
実施例３は、ポリオール成分を、ポリエーテルポリオール（ポリオール１）の４０重量部とメラミン樹脂含有ポリオール（ポリオール２）の６０重量部で構成し、他の成分を実施例１と同様にした例であり、メラミン樹脂パウダー（難燃剤１）とポリリン酸アンモニウム（難燃剤２）の合計量は２５重量部、全メラミン樹脂含有部数は２５重量部、全メラミン樹脂含有量は１４．４重量％である。実施例３は、密度６０．８ｋｇ／ｍ３、低発煙性の評価が合格「〇」であった。
【００４１】
実施例４は、ポリオール成分を、ポリエーテルポリオール（ポリオール１）の６０重量部とメラミン樹脂含有ポリオール（ポリオール２）の４０重量部で構成し、他の成分を実施例１と同様にした例であり、メラミン樹脂パウダー（難燃剤１）とポリリン酸アンモニウム（難燃剤２）の合計量は２５重量部、全メラミン樹脂含有部数は２０重量部、全メラミン樹脂含有量は１１．５重量％である。実施例４は、密度５６．２ｋｇ／ｍ３、低発煙性の評価が合格「〇」であった。
【００４２】
実施例５は、ポリオール成分として、ポリエーテルポリオール（ポリオール１）の４０重量部とメラミン樹脂含有ポリオール（ポリオール２）の６０重量部を使用し、メラミン樹脂パウダー（難燃剤１）を１０重量部、ポリリン酸アンモニウム（難燃剤２）を５重量部とした例であり、メラミン樹脂パウダー（難燃剤１）とポリリン酸アンモニウム（難燃剤２）の合計量は１５重量部、全メラミン樹脂含有部数は２５重量部、全メラミン樹脂含有量は１５．３重量％である。実施例５は、密度５４．８ｋｇ／ｍ３、低発煙性の評価が合格「〇」であった。
【００４３】
実施例６は、ポリリン酸アンモニウム（難燃剤２）を２５重量部とし、他の成分を実施例５と同様にした例であり、メラミン樹脂パウダー（難燃剤１）とポリリン酸アンモニウム（難燃剤２）の合計量は３５重量部、全メラミン樹脂含有部数は２５重量部、全メラミン樹脂含有量は１３．６重量％である。実施例６は、密度６８．６ｋｇ／ｍ３、低発煙性の評価が合格「〇」であった。
【００４４】
実施例７は、ポリリン酸アンモニウム（難燃剤２）を４０重量部とし、他の成分を実施例５と同様にした例であり、メラミン樹脂パウダー（難燃剤１）とポリリン酸アンモニウム（難燃剤２）の合計量は５０重量部、全メラミン樹脂含有部数は２５重量部、全メラミン樹脂含有量は１２．６重量％である。実施例７は、密度６９．３ｋｇ／ｍ３、低発煙性の評価が合格「〇」であった。
【００４５】
実施例８は、ポリリン酸アンモニウム（難燃剤２）を５５重量部とし、他の成分を実施例５と同様にした例であり、メラミン樹脂パウダー（難燃剤１）とポリリン酸アンモニウム（難燃剤２）の合計量は６５重量部、全メラミン樹脂含有部数は２５重量部、全メラミン樹脂含有量は１１．７重量％である。実施例８は、密度７０．６ｋｇ／ｍ３、低発煙性の評価が合格「〇」であった。
【００４６】
実施例９は、ポリオール成分として、ポリエーテルポリオール（ポリオール１）の４０重量部とメラミン樹脂含有ポリオール（ポリオール２）の６０重量部を使用し、メラミン樹脂パウダー（難燃剤１）を２０重量部、ポリリン酸アンモニウム（難燃剤２）を１５重量部とした例であり、メラミン樹脂パウダー（難燃剤１）とポリリン酸アンモニウム（難燃剤２）の合計量は３５重量部、全メラミン樹脂含有部数は３５重量部、全メラミン樹脂含有量は１９．１重量％である。実施例９は、密度７５．４ｋｇ／ｍ３、低発煙性の評価が合格「〇」であった。
【００４７】
実施例１０は、メラミン樹脂パウダー（難燃剤１）を３０重量部とし、他の成分を実施例９と同様にした例であり、メラミン樹脂パウダー（難燃剤１）とポリリン酸アンモニウム（難燃剤２）の合計量は４５重量部、全メラミン樹脂含有部数は４５重量部、全メラミン樹脂含有量は２３．３重量％である。実施例１０は、密度７７．５ｋｇ／ｍ３、低発煙性の評価が合格「〇」であった。
【００４８】
実施例１１は、メラミン樹脂パウダー（難燃剤１）を４０重量部とし、他の成分を実施例９と同様にした例であり、メラミン樹脂パウダー（難燃剤１）とポリリン酸アンモニウム（難燃剤２）の合計量は５５重量部、全メラミン樹脂含有部数は５５重量部、全メラミン樹脂含有量は２７．０重量％である。実施例１１は、密度７８．９ｋｇ／ｍ３、低発煙性の評価が合格「〇」であった。
【００４９】
実施例１２は、メラミン樹脂パウダー（難燃剤１）を５０重量部とし、他の成分を実施例９と同様にした例であり、メラミン樹脂パウダー（難燃剤１）とポリリン酸アンモニウム（難燃剤２）の合計量は６５重量部、全メラミン樹脂含有部数は６５重量部、全メラミン樹脂含有量は３０．５重量％である。実施例１２は、密度８０．９ｋｇ／ｍ３、低発煙性の評価が合格「〇」であった。
【００５０】
比較例１は、ポリオール成分として、ポリエーテルポリオール（ポリオール１）の８０重量部とメラミン樹脂含有ポリオール（ポリオール２）の２０重量部を使用し、他の成分を実施例１と同様にした例であり、メラミン樹脂パウダー（難燃剤１）とポリリン酸アンモニウム（難燃剤２）の合計量は２５重量部、全メラミン樹脂含有部数は１５重量部、全メラミン樹脂含有量は８．６重量％である。比較例１は、密度５３．５ｋｇ／ｍ３、低発煙性の評価が不合格「×」であった。
【００５１】
比較例２は、ポリオール成分として、ポリエーテルポリオール（ポリオール１）のみを使用し、他の成分を実施例１と同様にした例であり、メラミン樹脂パウダー（難燃剤１）とポリリン酸アンモニウム（難燃剤２）の合計量は２５重量部、全メラミン樹脂含有部数は１０重量部、全メラミン樹脂含有量は５．７重量％である。比較例２は、密度５４．９ｋｇ／ｍ３、低発煙性の評価が不合格「×」であった。
【００５２】
比較例３は、ポリオール成分として、ポリエーテルポリオール（ポリオール１）の４０重量部とメラミン樹脂含有ポリオール（ポリオール２）の６０重量部を使用し、ポリリン酸アンモニウム（難燃剤２）を０重量部とし、他の成分を実施例１と同様にした例であり、メラミン樹脂パウダー（難燃剤１）とポリリン酸アンモニウム（難燃剤２）の合計量は１０重量部、全メラミン樹脂含有部数は２５重量部、全メラミン樹脂含有量は１５．８重量％である。比較例３は、密度５２．８ｋｇ／ｍ３、低発煙性の評価は燃焼４０秒後までは合格レベルであったものの、燃焼後６０秒後で不合格「×」であった。
【００５３】
比較例４は、ポリオール成分としてメラミン樹脂含有ポリオール（ポリオール２）のみを使用し、難燃剤としてトリス（ジクロロプロピル）ホスフェート（難燃剤５）のみを使用し、他の成分を実施例１と同様にした例であり、メラミン樹脂パウダー（難燃剤１）とポリリン酸アンモニウム（難燃剤２）の合計量は０重量部、全メラミン樹脂含有部数は２５重量部、全メラミン樹脂含有量は１５．１重量％である。比較例４は、密度６２．１ｋｇ／ｍ３、低発煙性の評価が不合格「×」であった。
【００５４】
比較例５は、ポリオール成分としてポリエーテルポリオール（ポリオール３）のみを使用し、難燃剤としてトリス（β−クロロプロピル）ホスフェート(難燃剤４)のみを使用し、他の成分を実施例１と同様にした例であり、メラミン樹脂パウダー（難燃剤１）とポリリン酸アンモニウム（難燃剤２）の合計量は０重量部、全メラミン樹脂含有部数は０重量部、全メラミン樹脂含有量は０重量％である。比較例５は、密度６０．８ｋｇ／ｍ３、低発煙性の評価は燃焼４０秒後までは合格レベルであったものの、燃焼後６０秒後で不合格「×」であった。
【００５５】
比較例６は、ポリオール成分としてポリエーテルポリオール（ポリオール３）のみを使用し、難燃剤としてメラミン樹脂パウダー（難燃剤１）を２５重量部とリン酸エステル（難燃剤３）を５重量部使用した例であり、メラミン樹脂パウダー（難燃剤１）とポリリン酸アンモニウム（難燃剤２）の合計量は２５重量部、全メラミン樹脂含有部数は２５重量部、全メラミン樹脂含有量は１３．７重量％である。比較例６は、密度５４．９ｋｇ／ｍ３、低発煙性の評価が不合格「×」であった。
【００５６】
このように、本発明のポリウレタンフォームは低発煙性に優れるものであり、鉄道車両又は航空機に使用される座席クッション用として好適である。
【符号の説明】
【００５７】
１１：ブロック
１５：透明なアクリル樹脂ケース
１７：懐中電灯
１９：照度計
２０：三脚
２１：金網
２３：アルミケース
２５：サンプル
２７：ガスバーナー
【図１】
2019026734.tif 000002
【図２】
2019026734.tif 000003
【図３】
2019026734.tif 000004